(57)【特許請求の範囲】
【請求項１】
パイル長３ｍｍ以上、パイル層の繊維嵩密度０．０５ｇ／ｃｍ3 以上のパイル布帛に呼び水（１１）を付与して保水状態にあるパイル面にインクジェット方式によってインク（１２）を印捺すると共に、その呼び水（１１）による保水状態においてインク（１２）の印捺面に追い水（１３）を付与し、その追い水（１３）によってパイル層のパイル繊維間（１４・１４）に飛着したインク（１２）を稀釈して呼び水（１１）と追い水（１３）との混合インクとし、加熱してインク（１２）の着色成分をパイル繊維（１４）に固定するインクジェットパイル捺染法。
【請求項２】
パイル繊維（１４）の繊度が２２ｄｔｅｘ以下、パイル層の繊維嵩密度が０．０８ｇ／ｃｍ3 以上である前掲請求項１に記載のインクジェットパイル捺染法。
【請求項３】
パイル繊維（１４）が羊毛繊維である前掲請求項１と２の何れかに記載のインクジェットパイル捺染法。
【発明の詳細な説明】
【技術分野】
【０００１】
本発明は、インクジェットによってコール天、モケット、ウイルトンカーペット、タフテッドカーペット等のパイル布帛のパイル面を捺染するインクジェットパイル捺染法に関するものである。
【背景技術】
【０００２】
ポリエステル繊維やアセテート繊維に成るパイル繊維に対しては分散染料が、羊毛繊維、絹繊維、ポリアミド繊維（ナイロン）、木綿繊維、レーヨンに成るパイル繊維に対しては直接染料、酸性染料、反応性染料等のアニオン性染料が、アクリル繊維やカチオン可染ポリエステル繊維に成るパイル繊維に対してはカチオン製染料が着色成分としてインクに使用される。
【０００３】
パイル長が３ｍｍで、パイル層の繊維嵩密度が０．０５ｇ／ｃｍ3 以上の重厚なパイル布帛では、インクジェット方式でパイル面に印捺したインクがパイル層に奥深く浸透し難く、パイル布帛の使用中に押し倒されて出来るパイルとパイルの間の隙間、或いは、パイル布帛が折り曲げられて出来るパイル面の折り目のパイルとパイルの間の隙間に、パイルの根元の未着色のパイル繊維が現れてパイル面の美観を損なう。
このようにパイルとパイルの間の隙間から未着色のパイル繊維が現れる現象は、「グリンニング」と称される。
【０００４】
捺染パイル布帛におけるグリンニングを解消する方法として、インクをパイル層に奥深く誘導するためのインク保持剤とかインク受容剤、或いは、呼び水と称される液体（本発明では”呼び水”と称する。）をインクの印捺に先立ってパイル層に付与してパイル面を保水状態に維持し、印捺されたインクを呼び水によってパイル層に奥深く呼び込む方法（例えば、特許文献１、２、３参照）や、パイル面に粘着性糊を付与して浮き出ている繊維毛羽を抑え込み、或いは、パイル層内に浮遊している微細短繊維（遊び毛）やパイル面が浮き出ている繊維毛羽を除去し、パイル繊維の毛並みを揃える方法（例えば、特許文献４参照）、パイル布帛の裏面にバキュームを当てて印捺したインクをパイル層に奥深く吸い込む方法（例えば、特許文献５参照）が採られる。インクをパイル層に奥深く浸透させるためには、パイル繊維にＨ形断面の異形断面繊維を使用するとよいとも言われている（例えば、特許文献６参照）。
【０００５】
【特許文献１】特開平４−１１５９７４号公報
【特許文献２】特開平７−１１９０４６号公報（特許第３２４０７７６号）
【特許文献３】特開平９−１３２８８０号公報
【特許文献４】特開平７−００３６６７号公報（特許第３２９９３４１号）
【特許文献５】特開平６−０２５９６５号公報
【特許文献６】特開平８−２９６１４９号公報（特許第３５４１４９２号）
【０００６】
インク保持剤とかインク受容剤等とも称される呼び水は、水を主体にし、界面活性剤、尿素、チオ尿素、水溶性有機溶剤、水溶性高分子等を適宜配合して調製され、パイル層の含水率が４０〜６０％になる程度にパイル布帛に付与される（例えば、特許文献３の実施例参照）。
呼び水に配合される界面活性剤には、脂肪酸ナトリウム塩、アルキル硫酸エステルナトリウム塩、ドデシルベンゼンスルホン酸ナトリウム塩、アルキルベンゼンスルホン酸ナトリウム塩、アルキルナフタレンスルホン酸ナトリウム塩、ポリオキシエチレンアルキルエーテル、ソルビタン酸エステル、グリセリン脂肪酸エステル等が使用される。
呼び水に配合される水溶性有機溶剤には、メタノール、エタノール、イソブチレンアルコール、イソプロピルアルコール、ジエチレングリコール、ジプロピレングリコール、ポリエチレングリコール、チオグリコール、トリエチレングリコール、トリエチレングリコールモノメチルエーテル等が使用される。
呼び水に配合される水溶性高分子には、アラビアガム、グアーガム、ローカストビーンガム、アルギン酸ナトリウム、メチルセルロース、カルボキシメチルセルロース、ポリアクリル酸ナトリウム、多糖類、澱粉等が使用される。
呼び水は、パッド法、スプレー法、コーティング法、スクリーン（ロータリー・フラット）プリント法によってパイル布帛に付与され、その付与量はニップ法、バキューム法等によって調整される。
インクジェット方式としては、静電容量方式、超音波振動方式、サーマルインクジェット方式、ピエゾ方式が知られている。
【発明の開示】
【発明が解決しようとする課題】
【０００７】
インクジェット方式によって飛着したインクをパイル層に奥深く浸透させるために、界面活性剤や水溶性有機溶剤によってインクの浸透性を高め、インクを低粘度に調製し、インクの吐出量を多くし、水溶性高分子を呼び水に配合してパイル層の保湿性を高める種々の工夫がなされている。
しかし、呼び水を付与したからと言って飛着したインクが即座にパイル層に奥深く浸透する訳ではなく、その吐出量を多くすれば飛着したインクがパイル面で流動し、それが滲み出て印捺型際が不鮮明になる。
そして水溶性高分子を配合することによって呼び水によるパイル層の保湿性を高めることが出来るとしても、水溶性高分子によって付粘された呼び水がパイル層内部に防水層を構成することになるので、却ってインクがパイル層に奥深く浸透し難くなる。
【０００８】
従来方式、例えば、特許文献１による場合でも、インクの滲み込み深さが１ｍｍから１．５ｍｍへと僅か０．５ｍｍ程度深く浸透させることが出来る程度で、パイル長が１０ｍｍ前後のパイル布帛のインクジェット捺染においては格別な効果は認められない。
パイル布帛の裏面にバキュームを当てて印捺したインクをパイル層に奥深く吸い込む方法（例えば、特許文献５参照）は、パイル層の繊維嵩密度が０．０５ｇ／ｃｍ3 未満の簡易敷物用パイル布帛には有効であるとしても、パイル層の繊維嵩密度が０．０５ｇ／ｃｍ3 を超える重厚なパイル布帛には殆ど効果がなく、塩化ビニル樹脂等による重厚な裏打層が裏打ちされたタイルカーペットでは裏打層に遮られるので、バキュームによってインクをパイル層に吸い込むことは出来ない。
又、捺染パイル布帛におけるグリンニングを解消する方法として、パイル布帛の裏面から地染め液を付与してパイル層の底部を構成しているパイルの根元を濃色に染色し、グリンニングを目立ち難いようにする方法もあるが、染色工程がパイルの根元の染色とパイル面の捺染との二工程になるのでコスト高になるし、グリンニングを根本的に解消することにはならない。
【０００９】
〔目的〕
そこで本発明は、グリンニングを解消し、インクジェット捺染によって重厚なパイル布帛に柄際が鮮鋭で複雑繊細な図柄を描出することを目的とする。
【課題を解決するための手段】
【００１０】
本発明に係るインクジェットパイル捺染法は、パイル長３ｍｍ以上、パイル層の繊維嵩密度０．０５ｇ／ｃｍ3 以上のパイル布帛に呼び水１１を付与して保水状態にあるパイル面にインクジェット方式によってインク１２を印捺すると共に、その呼び水１１による保水状態において、インクをパイル層に奥深く誘導するための液体（本発明では”追い水”と称する。）１３をインク１２の印捺面に付与し、その追い水１３によってパイル層のパイル繊維間１４・１４に飛着したインク１２を稀釈して呼び水１１と追い水１３との混合インクとし、加熱してインク１２の着色成分をパイル繊維１４に固定することを第１の特徴とする。
【００１１】
本発明に係るインクジェットパイル捺染法の第２の特徴は、パイル繊維１４の繊度が２２ｄｔｅｘ以下、パイル層の繊維嵩密度が０．０８ｇ／ｃｍ3 以上である点にある。
【００１２】
本発明に係るインクジェットパイル捺染法の第３の特徴は、上記第１、第２の何れかの特徴に加えて、パイル繊維１４が羊毛繊維である点にある。
【発明の効果】
【００１３】
コール天、モケット、ウイルトンカーペット、タフテッドカーペット等のパイル布帛では、パイルを緻密に植設するとしてもパイル層の繊維嵩密度は０．２０ｇ／ｃｍ3 が限度であり、繊維嵩密度が０．２０ｇ／ｃｍ3 のパイル層のパイル繊維間１４・１４に出来る微細な繊維間隙間のパイル層に占める比率は８０容積％に及ぶ。
従って、従来技術に従って含水率が５０％になる程度に呼び水の付与された繊維嵩密度０．２０ｇ／ｃｍ3 のパイル層の呼び水を含む嵩密度は０．３０ｇ／ｃｍ3 となり、その微細な繊維間隙間のパイル層に占める比率は７０容積％になる。
【００１４】
インクジェット方式におけるインクは、そのパイル層の７０容積％を占めるパイル繊維間の隙間を充填するように印捺される。
インクジェット方式におけるインクの噴出量は、柄際の周囲にインクが滲み出ない程度に抑えられており、又、飛着したインクが直ちにパイル層に奥深く浸透して７０容積％を占めるパイル繊維間の隙間を充填する訳ではなく、それ故にグリンニングの問題が発生するのであるから、インク１２は、パイル層の上層のパイル繊維間１４・１４の隙間に突き刺さるように飛着する（図１−ａ）。
従って、その飛着時にはインクに充填されないパイル繊維間の隙間がパイル層内部に残り、その後、予め付与された呼び水１１に導かれるようにインクがパイル層内部のパイル繊維間の隙間へと浸透し、インクが内部に浸透するにつれて隙間１５がパイル層の上層のパイル繊維間１４・１４に現れ、パイル面は粗面となる（図１−ｂ）。
【００１５】
追い水１３は、その粗面となったパイル面のパイル繊維間１４・１４の隙間１５に付与されることになり（図１−ｃ）、そこでは表面に突き出たパイル繊維１４に妨げられて追い水１３が流動し難く、仮に流動するとしても追い水１３が着色成分を含まないので、追い水１３によって印捺型際が不鮮明になることはない。
追い水１３が呼び水１１による保水状態においてインク１２の印捺面に付与されるので、インク１２は、パイル繊維間１４・１４の隙間１５において呼び水１１と追い水１３に挟まれてパイル層の表面側と内部側との両側で溶け出して稀釈され（図１−ｄ）、追い水１３と呼び水１１との混合溶液となり、その着色成分は、呼び水の一成分としてパイルの根元へと移行し付着することになり、その結果、グリンニングが解消される。
この呼び水１１とインク１２と追い水１３との混合溶液は、パイル層内部において生成されるので、その混合過程において混合溶液が印捺形際の周囲に滲み出すことがなく、インクの印捺型際が鮮鋭な図柄が描出される。
【００１６】
このように、本発明は、インクジェット捺染装置のノズルから吐出されるインクを希釈して低粘度に調整し、インクの浸透性を高めるのではなく、ノズルから吐出されて飛着したインクがパイル繊維に囲まれていて印捺型際の外側に流動し難いパイル層内部において、そのパイル層の表面側と内部側との両側からインクを希釈して低粘度に調整することによって、インクの浸透性を高める点に特徴がある。
しかし、パイル層の繊維嵩密度が緻密でも、１０００ｄｔｅｘを超える人工芝生用パイル布帛のパイルのようにパイル繊維の繊度が太ければ、パイル繊維間１４・１４の隙間１５も粗くなり、インクがパイル層内部に浸透し易くなるので、捺染パイル面でのグリンニングが格別問題視されない。従って、本発明は、パイル繊維の繊度が２２ｄｔｅｘ以下であり、パイル層の繊維嵩密度が緻密でパイル繊維間１４・１４の隙間１５が微細となるパイル層の繊維嵩密度が０．０８ｇ／ｃｍ3 以上となり、パイル長が５ｍｍ以上で概して１０ｍｍ前後となるカーペット用パイル布帛のインクジェット捺染に有効である。
特に、羊毛繊維は、吸水性と保湿性に富む繊維であるが、その吸水速度が遅く、インクが付着し難くパイル繊維間１４・１４に浸透し難い。従って、本発明は、羊毛繊維に成るパイル布帛のインクジェット捺染に特に有効である。
【００１７】
本発明では、インクをパイル層に奥深く浸透させるために、パイル布帛の裏面にバキュームを当てる必要がない。
従って、本発明は、パイルを係止するベース層１６が分厚い地組織で構成されたウイルトンカーペットや塩化ビニル樹脂等による重厚な裏打層が裏打ちされたタフテッドカーペット等のタイルカーペット用パイル布帛のインクジェット捺染に特に有効である。
【発明を実施するための最良の形態】
【００１８】
羊毛繊維にはインクが付着し難いので、羊毛繊維が混在するパイル布帛のインクジェット捺染にも本発明は有効である。
従って、本発明の適用されるパイル層は、羊毛繊維だけで構成されたものに限定されるものではなく、パイル繊維は、ナイロンやアクリル繊維、ポリエステル繊維、レーヨンその他の化学繊維や木綿繊維、絹繊維等、羊毛繊維以外の繊維によって構成されたものであってもよく、又、それらの繊維を混用することも出来る。
本発明において、「パイル層の繊維嵩密度０．０５ｇ／ｃｍ3 以上」或いは「パイル層の繊維嵩密度が０．０８ｇ／ｃｍ3 以上」と言う「繊維嵩密度」は、実際にパイル層を構成しているパイル繊維１４の比重を「１」として換算された繊維嵩密度を意味する。
具体的に説明すると、比重１．３２の羊毛繊維に成るパイル層の実測した嵩密度が０．１０６ｇ／ｃｍ3 であれば、そのパイル層の本発明に言う「繊維嵩密度」は０．０８ｇ／ｃｍ3 となり、又、比重１．１７のアクリル繊維に成るパイル層の実測した嵩密度が０．０９４ｇ／ｃｍ3 であれば、そのパイル層の本発明に言う「繊維嵩密度」は０．０８ｇ／ｃｍ3 となる。
【００１９】
呼び水１１とインク１２と追い水１３との混合溶液がパイル層の内部において生成し易くするためには、それらの溶媒成分には互に相溶性のあるものを使用し、好ましくは溶媒成分の組成を同一にする。呼び水１１と追い水１３は水だけであってもよく、先に例示した従来呼び水に使用の界面活性剤や尿素、チオ尿素、水溶性有機溶剤等は、本発明においても水を主体とする呼び水１１と追い水１３に適宜配合される。
【００２０】
呼び水１１は、パイル層の呼び水を含む嵩密度が０．４０ｇ／ｃｍ3 以下となり、その微細な繊維間隙間のパイル層に占める比率が６０容積％以上になるように、スプレー法やパディング（浸漬）法によって付与し、マングルやニップロールによって付着量が調整される。即ち、マングルやニップロールによる呼び水１１の絞液率（ピックアップ率）を、概して１００％前後とする。
追い水１３は、インク１２と同様にインクジェット方式によってパイル面に付与するとよい。追い水１３によってインク１２が流動して印捺形際の周囲に滲み出さないようにするためには、追い水１３のパイル層への付与量を１００ｇ／ｍ2 前後とし、追い水１３によってパイル層の嵩密度が０．０２ｇ／ｃｍ3 前後増えるようにするとよい。
【００２１】
呼び水１１とインク１２と追い水１３には、防黴剤、抗菌剤、防虫剤、害虫忌避剤、キレート剤、難燃剤等の機能性成分を配合することが出来る。
特に、これらの機能性成分をインク１２にではなく追い水１３に配合するときは、これらの機能性成分によってインク１２の粘度や延粘性（チクソトロピカル性）が損なわれたり、インク吐出ノズルの目詰まり等の不都合が回避されるだけではなく、その有効成分がパイル層の表層に付与されるので効果的である。
追い水１３の付与後の加熱処理は、インクジェット方式の常法に従って行われ、適宜洗浄処理と乾燥処理が行われる。
【実施例】
【００２２】
カルボン酸ナトリウム塩（三洋化成株式会社製アニオン系界面活性剤；サンモリンＯＴ−７０）１重量部、水溶性糊剤（古川化学工業株式会社製；ＰＲＥ−Ｓ，固形分１１重量％）４重量部、リンゴ酸アンモニウム（古川化学工業株式会社製ＰＨ調整剤；Ｐｅｎｅｚｏｌ−ＭＣ）３重量部、尿素１０重量部、水８２重量部とによって呼び水を調製する。
【００２３】
酸性インク（日本化薬株式会社製酸性染料精製水溶液）５０重量部、ポリオキシエチレンモノメチルエーテル（ライオン油脂株式会社製；レオソルブＰＥＭ−４００Ｈ）３３重量部、アセチレングリコール（日信化学工業株式会社製界面活性剤；オルフィンＥ１０１０）０．５重量部、水１６．５重量部とによってインクを調製する。
【００２４】
カルボン酸ナトリウム塩（三洋化成株式会社製アニオン系界面活性剤；サンモリンＯＴ−７０）１重量部、リンゴ酸アンモニウム（古川化学工業株式会社製ＰＨ調整剤；Ｐｅｎｅｚｏｌ−ＭＣ）３重量部、水９６重量部とによって追い水を調製する。
【００２５】
パイル糸に２／７メートル番手の羊毛繊維紡績糸（単繊維繊度約８ｄｔｅｘ、羊毛繊維比重１．３２））を使用したパイル長７ｍｍ、ニードルケージ２．５４ｍｍ（１０本／２５．４ｍｍ，１／１０吋）、ステッチゲージ１．４９ｍｍ（１７本／２５．４ｍｍ）、パイル層の繊維嵩密度０．１０６ｇ／ｃｍ3 のタフテッドパイル布帛のパイル面に、上記の呼び水をスプレーによって塗布し、マングルに通して絞液して呼び水のピックアップ率を１００％とし、パイル層の呼び水を含む繊維嵩密度０．２１３ｇ／ｃｍ3 としたパイル面に吐出１滴量４００ピコリットル（４×１０-10 リットル）に設定したピエゾ方式インクジェット捺染装置（解像度２５４ｄｐｉ，０．１ｍｍ各枡目に吐出インク１滴）によって上記のインクを印捺し、同時に、そのピエゾ方式インクジェット捺染装置によって上記の追い水（付与量８０ｇ／ｍ2 ）を付与してパイル層の呼び水と追い水を含む繊維嵩密度を０．２２４ｇ／ｃｍ3 とし、１００℃にて２０分間スチーマーに通して酸性染料インクを加熱発色処理し、水洗し乾燥して仕上げた。
こうして捺染されたタフテッドパイル布帛のパイル層では、インク１２はベース層１６（パイルの根元）に至るまで浸透しており、グリンニングは認められなかった。
【図面の簡単な説明】
【００２６】
【図１】本発明に係るパイル布帛の断面模型図である。
【符号の説明】
【００２７】
１１：呼び水
１２：インク
１３：追い水
１４：パイル繊維
１５：パイル繊維間の隙間
１６：ベース層
【図１】
0004771140.tif 000002